(57)【要約】【課題】耐熱性が高く、且つ生産性に優れる太陽電池用ガラス基板を創案することにより、カルコパイライト系薄膜多結晶太陽電池や色素増感型太陽電池の特性を高めること。【解決手段】本発明の太陽電池用ガラス基板は、ガラス組成として、質量％で、ＳｉＯ２  ５０〜７０％、Ａｌ２Ｏ３  ０〜１０％、ＲＯ（ＭｇＯ＋ＣａＯ＋ＳｒＯ＋ＢａＯ）  １０〜３０％、Ｒ’２Ｏ（Ｎａ２Ｏ＋Ｋ２Ｏ）  ５〜２０％、ＺｒＯ２  ０〜１０％含有し、歪点が５６０℃以上、高温粘度１０４．０ｄＰａ・ｓにおける温度が１２００℃以下であることを特徴とする。【選択図】なし【特許請求の範囲】
【請求項１】
ガラス組成として、質量％で、ＳｉＯ２  ５０〜７０％、Ａｌ２Ｏ３  ０〜１０％、ＲＯ（ＭｇＯ＋ＣａＯ＋ＳｒＯ＋ＢａＯ）  １０〜３０％、Ｒ’２Ｏ（Ｎａ２Ｏ＋Ｋ２Ｏ）  ５〜２０％、ＺｒＯ２  ０〜１０％含有し、歪点が５６０℃以上、高温粘度１０４．０ｄＰａ・ｓにおける温度が１２００℃以下であることを特徴とする太陽電池用ガラス基板。
【請求項２】
［ＲＯ＋２Ｒ’２Ｏ−Ａｌ２Ｏ３−ＺｒＯ２］の値が３０％以上であることを特徴とする請求項１に記載の太陽電池用ガラス基板。
【請求項３】
［２Ｎａ２Ｏ＋Ｋ２Ｏ−Ａｌ２Ｏ３−ＭｇＯ−ＣａＯ−ＺｒＯ２]の値が２％以下であることを特徴とする請求項１または２に記載の太陽電池用ガラス基板。
【請求項４】
ガラス組成として、質量％で、ＳｉＯ２  ５０〜６０％、Ａｌ２Ｏ３  ４〜９％、ＲＯ（ＭｇＯ＋ＣａＯ＋ＳｒＯ＋ＢａＯ）  １７〜２５％、ＭｇＯ  ０〜４％、ＣａＯ  ０〜６％、ＳｒＯ  ０〜１０％、ＢａＯ  ０〜１０％、Ｒ’２Ｏ（Ｎａ２Ｏ＋Ｋ２Ｏ）  ５〜１５％、Ｎａ２Ｏ  １〜６％、Ｋ２Ｏ  ３〜９％、ＺｒＯ２  ０〜６％含有することを特徴とする請求項１〜３のいずれかに記載の太陽電池用ガラス基板。
【請求項５】
カルコパイライト系薄膜多結晶太陽電池に用いることを特徴とする請求項１〜４のいずれかに記載の太陽電池用ガラス基板。
【請求項６】
色素増感型太陽電池に用いることを特徴とする請求項１〜４のいずれかに記載の太陽電池用ガラス基板。
【発明の詳細な説明】
【技術分野】
【０００１】
本発明は、太陽電池用ガラス基板に関し、具体的にはカルコパイライト系薄膜多結晶太陽電池または色素増感型太陽電池に好適な太陽電池用ガラス基板に関する。
【背景技術】
【０００２】
近年、環境的観点から、太陽電池の需要が高まっている。単結晶シリコン、多結晶シリコンまたはアモルファスシリコン太陽電池は、主に家庭用発電、商業用発電等に利用されている。その他の太陽電池として、カルコパイライト系薄膜多結晶太陽電池、ＣｄＴｅ太陽電池、色素増感型太陽電池、有機薄膜太陽電池等が開発されており、これらも実用化されつつある。
【０００３】
カルコパイライト系薄膜多結晶太陽電池は、ＩＢ−ＩＩＩＢ−ＶＩＢ族の化合物を用いた太陽電池を指し、ＣｕＩｎＳｅ２：ＣＩＳ系、Ｃｕ（Ｉｎ，Ｇａ）Ｓｅ２：ＣＩＧＳ系、Ｃｕ（Ｉｎ，Ｇａ）（Ｓｅ，Ｓ）：ＣＩＧＳＳ系等の光吸収層を有する太陽電池を指す（以下同様）。一般的に、これらの光吸収層は、３００〜６５０℃に基板を加熱した状態で成膜される（特許文献１、２参照）。
【０００４】
色素増感型太陽電池は、Ｒｕ錯体等の有機色素を用いた太陽電池であり、この光増感色素を酸化物半導体多孔質膜に担持させて作製される。酸化物半導体多孔質膜は、透明導電膜を成膜した基板上に酸化物半導体微粒子を塗布した後、微粒子間の電子的なコンタクトの向上、透明導電膜との密着性の向上、膜強度の向上を目的として高温の熱処理工程を経る（特許文献３参照）。また、特許文献４には、酸化物半導体多孔質膜の作製に際し、可視光応答性を高めるために、４００〜６００℃で熱処理することが記載されている。
【特許文献１】特開２００２−２１７２１３号公報
【特許文献２】国際公開第０５／０９８９６８号パンフレット
【特許文献３】特開２００８−７１７４９号公報
【特許文献４】国際公開第０８／０７２５９５号パンフレット
【特許文献５】特表２００３−５２５８３０号公報
【発明の開示】
【発明が解決しようとする課題】
【０００５】
従来、太陽電池の基板として、窓板ガラス（ソーダライムガラス）が使用されてきた。しかし、窓板ガラスの歪点は５１０℃程度である。
【０００６】
上記の通り、カルコパイライト系薄膜多結晶太陽電池や色素増感型太陽電池は、特性向上を目的として、高温で熱処理される場合がある。この場合、窓板ガラスは、熱処理時または冷却時に、軟化変形し、成膜に支障をきたすおそれがある。
【０００７】
また、特許文献５には、耐熱性が高いガラス基板を太陽電池に用いることが記載されているが、このガラス基板は、高温粘度１０４．０ｄＰａ・ｓにおける温度が１２２０℃を超えているため、ガラス基板に成形し難く、ガラス基板の生産性が劣っており、結果として、ガラス基板の作製コストが高騰してしまう。
【０００８】
上記事情に鑑み、本発明は、耐熱性が高く、且つ生産性に優れる太陽電池用ガラス基板を創案することにより、カルコパイライト系薄膜多結晶太陽電池や色素増感型太陽電池の特性を高めることを技術的課題とする。
【課題を解決するための手段】
【０００９】
本発明者は、鋭意検討した結果、ガラス組成を所定範囲に規制するとともに、歪点および高温粘度１０４ｄＰａ・ｓにおける温度を所定範囲に規制することにより、上記技術的課題を解決できることを見出し、本発明として、提案するものである。すなわち、本発明の太陽電池用ガラス基板は、ガラス組成として、質量％で、ＳｉＯ２  ５０〜７０％、Ａｌ２Ｏ３  ０〜１０％、ＲＯ（ＭｇＯ＋ＣａＯ＋ＳｒＯ＋ＢａＯ：ＭｇＯ、ＣａＯ、ＳｒＯおよびＢａＯの合量、以下同様）  １０〜３０％、Ｒ’２Ｏ（Ｎａ２Ｏ＋Ｋ２Ｏ：Ｎａ２ＯとＫ２Ｏの合量、以下同様）  ５〜２０％、ＺｒＯ２  ０〜１０％含有し、歪点が５６０℃以上、高温粘度１０４．０ｄＰａ・ｓにおける温度が１２００℃以下であることを特徴とする。ここで、「高温粘度１０４．０ｄＰａ・ｓにおける温度」は、白金球引き上げ法で測定した値を指す。また、「歪点」は、ＡＳＴＭ  Ｃ３３６−７１の方法に基づいて測定した値を指す。
【００１０】
カルコパイライト系薄膜多結晶太陽電池は、まずガラス基板上にスパッタリング等により電極（例えばＭｏ）を成膜した後、スパッタリング法、蒸着法等により光吸収層の前駆体を作製し、３００〜６５０℃に熱処理して光吸収層を成膜する。続いて、バッファー層（例えばＣｄＳ）を化学析出法等で形成するとともに、窓層（例えばＺｎＯ）および透明導電膜（例えばＩＴＯ）をスパッタリング法等で形成する。光吸収層を成膜する際、熱処理温度を高温にすると、熱拡散による粒子の再構成等を促進することができる。本発明の太陽電池用ガラス基板は、歪点が５６０℃以上であるため、高温で熱処理してもガラス基板が変形し難く、ガラス基板上に光吸収層を安定して成膜することができ、結果として、カルコパイライト系薄膜多結晶太陽電池の特性を高めることができる。
【００１１】
色素増感型太陽電池は、まずガラス基板上に透明導電膜（例えばＩＴＯ、ＦＴＯ、ＡＴＯ）をスパッタリング法等で成膜した後、酸化物半導体微粒子をガラス基板上に塗布し、熱処理することで酸化物半導体多孔質膜を成膜する。上記の通り、酸化物半導体多孔質膜を成膜する際の熱処理温度は６００℃を超える場合もある。次に、酸化物半導体多孔質膜に色素を吸着させる。続いて、酸化物半導体多孔質膜を成膜したガラス基板と透明導電膜を成膜したガラス基板により、セルを作製し、ヨウ素レドックス等の酸化還元対を含む電解質溶液でセル内を満たす。本発明の太陽電池用ガラス基板は、歪点が５６０℃以上であるため、高温で熱処理温度してもガラス基板が変形し難く、ガラス基板上に酸化物半導体多孔質膜を安定して成膜することができ、結果として、色素増感型太陽電池の特性を高めることができる。
【００１２】
本発明の太陽電池用ガラス基板は、高温粘度１０４．０ｄＰａ・ｓにおける温度が１２００℃以下である。このようにすれば、大型のガラス基板を安定して作製することができ、結果として、ガラス基板の作製コストを低廉化することができる。
【００１３】
第二に、本発明の太陽電池用ガラス基板は、［ＲＯ＋２Ｒ’２Ｏ−Ａｌ２Ｏ３−ＺｒＯ２］の値が３０％以上であることを特徴とする。
【００１４】
第三に、本発明の太陽電池用ガラス基板は、［２Ｎａ２Ｏ＋Ｋ２Ｏ−Ａｌ２Ｏ３−ＭｇＯ−ＣａＯ−ＺｒＯ２］の値が２％以下であることを特徴とする。
【００１５】
第四に、本発明の太陽電池用ガラス基板は、ガラス組成として、質量％で、ＳｉＯ２  ５０〜６０％、Ａｌ２Ｏ３  ４〜９％、ＲＯ（ＭｇＯ＋ＣａＯ＋ＳｒＯ＋ＢａＯ）  １７〜２５％、ＭｇＯ  ０〜４％、ＣａＯ  ０〜６％、ＳｒＯ  ０〜１０％、ＢａＯ  ０〜１０％、Ｒ’２Ｏ（Ｎａ２Ｏ＋Ｋ２Ｏ）  ５〜１５％、Ｎａ２Ｏ  １〜６％、Ｋ２Ｏ  ３〜９％、ＺｒＯ２  ０〜６％含有することを特徴とする。
【００１６】
第五に、本発明の太陽電池用ガラス基板は、カルコパイライト系薄膜多結晶太陽電池に用いることを特徴とする。
【００１７】
第六に、本発明の太陽電池用ガラス基板は、色素増感型太陽電池に用いることを特徴とする。
【発明を実施するための最良の形態】
【００１８】
本発明の太陽電池用ガラス基板において、ガラス組成を上記範囲に限定した理由を以下に説明する。なお、以下の％表示は、特に断りがある場合を除き、質量％を指す。
【００１９】
ＳｉＯ２は、ガラスネットワークを構成する成分であり、その含有量は５０〜７０％、好ましくは５２〜６０％である。ＳｉＯ２の含有量が５０％より少ないと、歪点が低下しやすくなり、歪点が５６０℃未満になりやすい。一方、ＳｉＯ２の含有量が７０％より多いと、高温粘度１０４．０ｄＰａ・ｓにおける温度や溶融温度が上昇する傾向にあり、溶融性や成形性が低下しやすくなる。
【００２０】
Ａｌ２Ｏ３は、歪点を高める成分であり、その含有量は０〜１０％、好ましくは４〜９％である。Ａｌ２Ｏ３の含有量が少なくなると、歪点が低下しやすくなり、歪点が５６０℃未満になりやすい。一方、Ａｌ２Ｏ３の含有量が１０％より多いと、高温粘度１０４．０ｄＰａ・ｓにおける温度や溶融温度が上昇する傾向にあり、溶融性や成形性が低下しやすくなる。
【００２１】
ＲＯは、高温粘度１０４．０ｄＰａ・ｓにおける温度や溶融温度を低下させる成分であり、その含有量は１０〜３０％、好ましくは１５〜２５％、より好ましくは１７〜２５％である。ＲＯの含有量が１０％より少ないと、歪点が低下する傾向にあり、高温粘度１０４．０ｄＰａ・ｓにおける温度や溶融温度が上昇する傾向にある。一方、ＲＯの含有量が３０％より多いと、ガラスが失透しやすくなり、ガラス基板に成形し難くなる。
【００２２】
ＭｇＯは、歪点を高めるとともに、高温粘度１０４．０ｄＰａ・ｓにおける温度や溶融温度を低下させる成分であり、その含有量は０〜１２％、好ましくは０〜４％である。ＭｇＯの含有量が少なくなると、歪点が低下する傾向にあり、高温粘度１０４．０ｄＰａ・ｓにおける温度や溶融温度が上昇する傾向にある。一方、ＭｇＯの含有量が１２％より多いと、ガラスが失透しやすくなり、ガラス基板に成形し難くなる。
【００２３】
ＣａＯは、ＭｇＯと同様にして、歪点を高めるとともに、高温粘度１０４．０ｄＰａ・ｓにおける温度や溶融温度を低下させる成分であり、その含有量は０〜１２％、好ましくは０〜７％、より好ましくは０〜６％である。ＣａＯの含有量が少なくなると、歪点が低下する傾向にあり、高温粘度１０４．０ｄＰａ・ｓにおける温度や溶融温度が上昇する傾向にある。一方、ＣａＯの含有量が１２％より多いと、ガラスが失透しやすくなり、ガラス基板に成形し難くなる。
【００２４】
ＳｒＯは、高温粘度１０４．０ｄＰａ・ｓにおける温度や溶融温度を低下させる成分であり、その含有量は０〜１５％、好ましくは０〜１０％である。ＳｒＯの含有量が少なくなると、高温粘度１０４．０ｄＰａ・ｓにおける温度や溶融温度が上昇する傾向にある。一方、ＳｒＯの含有量が１５％より多いと、ガラスが失透しやすくなり、ガラス基板に成形し難くなる。
【００２５】
ＢａＯは、ＳｒＯと同様にして、高温粘度１０４．０ｄＰａ・ｓにおける温度や溶融温度を低下させる成分であり、その含有量は０〜１５％、好ましくは０〜１０％である。ＢａＯの含有量が少なくなると、高温粘度１０４．０ｄＰａ・ｓにおける温度や溶融温度が上昇する傾向にある。一方、ＢａＯの含有量が１５％より多いと、ガラスが失透しやすくなり、ガラス基板に成形し難くなる。
【００２６】
Ｒ’ ２Ｏは、融剤として働き、溶融性を高める成分であるとともに、熱膨張係数を調整する成分であり、その含有量は５〜２０％、好ましくは５〜１５％である。Ｒ’ ２Ｏの含有量が５％より少なくなると、高温粘度１０４．０ｄＰａ・ｓにおける温度や溶融温度が上昇したり、融剤としての作用が期待できなくなり、溶融性が低下して、ガラス基板を作製し難くなる。また、Ｒ’ ２Ｏの含有量が５％より少ないと、熱膨張係数が低下し、ガラス基板と膜材料の熱膨張係数差が大きくなり過ぎて、ガラス基板上に膜材料を成膜し難くなる。一方、Ｒ’ ２Ｏの含有量が２０％より多いと、歪点が低下する傾向にある。
【００２７】
Ｎａ２Ｏは、高温粘度１０４．０ｄＰａ・ｓにおける温度や溶融温度を低下させる成分であるとともに、熱膨張係数を調整する成分であるが、歪点を下げる成分でもあり、その含有量は０〜６％、好ましくは１〜６％である。Ｎａ２Ｏの含有量が少なくなると、高温粘度１０４．０ｄＰａ・ｓにおける温度や溶融温度が上昇する傾向にある。なお、カルコパイライト系薄膜多結晶太陽電池の場合、Ｎａ２Ｏの含有量を１％以上にすれば、Ｎａの拡散により、エネルギー変換効率を高めることができる。一方、Ｎａ２Ｏの含有量が６％より多いと、歪点が低下する傾向に顕著になり、歪点が５６０℃未満になりやすい。
【００２８】
Ｋ２Ｏは、Ｎａ２Ｏと同様にして、高温粘度１０４．０ｄＰａ・ｓにおける温度や溶融温度を低下させる成分であるとともに、熱膨張係数を調整する成分であるが、歪点を下げる成分でもあり、その含有量は０〜１２％、好ましくは３〜９％である。Ｋ２Ｏの含有量が少なくなると、高温粘度１０４．０ｄＰａ・ｓにおける温度や溶融温度が上昇する傾向にある。一方、Ｋ２Ｏの含有量が６％より多いと、歪点が低下する傾向に顕著になり、歪点が５６０℃未満になりやすい。
【００２９】
ＺｒＯ２は、Ａｌ２Ｏ３と同様にして、歪点を高める成分であり、その含有量は０〜１０％、好ましくは０〜６％である。ＺｒＯ２の含有量が少なくなると、歪点が低下しやすくなり、歪点が５６０℃未満になりやすい。一方、ＺｒＯ２の含有量が１０％より多いと、高温粘度１０４．０ｄＰａ・ｓにおける温度や溶融温度が上昇する傾向にあり、溶融性や成形性が低下しやすくなる。
【００３０】
［ＲＯ＋２Ｒ’２Ｏ−Ａｌ２Ｏ３−ＺｒＯ２］の値を調整すれば、高温粘度１０４．０ｄＰａ・ｓにおける温度を調整することができる。［ＲＯ＋２Ｒ’２Ｏ−Ａｌ２Ｏ３−ＺｒＯ２］の値は３０％以上であることが好ましい。このようにすれば、高温粘度１０４．０ｄＰａ・ｓにおける温度を低下させることができる。［２Ｎａ２Ｏ＋Ｋ２Ｏ−Ａｌ２Ｏ３−ＭｇＯ−ＣａＯ−ＺｒＯ２]の値を調整すれば、歪点を調整することができる。［２Ｎａ２Ｏ＋Ｋ２Ｏ−Ａｌ２Ｏ３−ＭｇＯ−ＣａＯ−ＺｒＯ２]の値は２％、特に１％以下であることが好ましい。このようにすれば、歪点を高めることができる。よって、［ＲＯ＋２Ｒ’２Ｏ−Ａｌ２Ｏ３−ＺｒＯ２］の値および［２Ｎａ２Ｏ＋Ｋ２Ｏ−Ａｌ２Ｏ３−ＭｇＯ−ＣａＯ−ＺｒＯ２]の値を所定範囲内に規制すれば、歪点を５６０℃以上および高温粘度１０４．０ｄＰａ・ｓにおける温度を１２００℃以下にしやすくなる。ここで、Ａｌ２Ｏ３とＺｒＯ２は、歪点を高める成分であるが、高温粘度１０４．０ｄＰａ・ｓにおける温度が上昇してしまう。ＭｇＯやＣａＯは歪点を高め、高温粘度１０４．０ｄＰａ・ｓの温度を下げる成分である。ＳｒＯやＢａＯは高温粘度１０４．０ｄＰａ・ｓにおける温度を低下させる成分である。Ｒ’２Ｏは、歪点を低下させるとともに、高温粘度１０４．０ｄＰａ・ｓにおける温度を低下させる成分である。
【００３１】
Ｂ２Ｏ３は、高温粘度１０４．０ｄＰａ・ｓにおける温度や溶融温度を低下させる成分であるが、歪点も下げる成分であり、その含有量は１％未満が好ましい。Ｂ２Ｏ３の含有量が１％より多いと、歪点が低下する傾向に顕著になり、歪点が５６０℃未満になりやすい。
【００３２】
上記成分以外にも、例えば液相温度を低下させて成形性を高めるためにＹ２Ｏ３、Ｌａ２Ｏ３、Ｎｂ２Ｏ３を各３％まで、着色剤としてＦｅ２Ｏ３、ＣｏＯ、ＮｉＯ、Ｃｒ２Ｏ３、Ｎｄ２Ｏ３を各２％まで、清澄剤としてＳｎＯ２、ＳＯ３、Ｆ、Ｃｌなどを合量で１％まで添加することができる。
【００３３】
本発明の太陽電池用ガラス基板において、歪点は５６０℃以上であり、好ましくは５７０℃以上である。歪点が５６０℃より低いと、高温の熱処理工程でガラス基板が熱変形しやすくなる。
【００３４】
本発明の太陽電池用ガラス基板において、高温粘度１０４．０ｄＰａ・ｓにおける温度は１２００℃以下、好ましくは１１７０℃以下である。このようにすれば、フロート法、オーバーフローダウンドロー法、ロールアウト法等でガラス基板に成形しやすくなる。高温粘度１０４．０ｄＰａ・ｓにおける温度が１２００℃より高いと、成形の際に成分揮発によって溶融ガラスが変質しやすく、また成形温度が高温になるため、成形装置への負荷が大きくなり、結果として、成形装置のライフが短くなり、ガラス基板の作製コストが高騰する。なお、高温粘度１０４．０ｄＰａ・ｓにおける温度が低過ぎると、歪点が低下する傾向があるため、高温粘度１０４．０ｄＰａ・ｓにおける温度を１０５０℃以上とするのが好ましい。
【００３５】
本発明の太陽電池用ガラス基板において、熱膨張係数は７５〜９５×１０−７／℃、特に８０〜９０×１０−７／℃が好ましい。このようにすれば、ガラス基板の熱膨張係数が、ＣＩＳ等の光吸収層または酸化チタン等の酸化物半導体多孔質膜の熱膨張係数に整合し、材料間の残留応力を低減することができ、結果として、これらの材料の剥離を防止することができる。ここで、「熱膨張係数」は、直径５．０ｍｍ、長さ２０ｍｍの円柱を測定試料とし、ディラトメーターで３０〜３８０℃の温度範囲における線熱膨張係数の平均値を指す。
【００３６】
本発明の太陽電池用ガラス基板において、液相温度は１１５０℃以下、１１００℃以下、特に１０５０℃以下が好ましい。液相温度が上昇すると、成形時にガラスが失透しやすくなり、ガラス基板の成形性が低下しやすくなる。ここで、「液相温度」は、ガラスを粉砕し、標準篩３０メッシュ（篩目開き５００μｍ）を通過し、５０メッシュ（篩目開き３００μｍ）に残るガラス粉末を白金ボートに入れ、温度勾配炉中に２４時間保持して、結晶が析出する温度を測定した値である。
【００３７】
本発明の太陽電池用ガラス基板において、液相粘度は１０４．５ｄＰａ・ｓ以上、特に１０５．０ｄＰａ・ｓ以上が好ましい。液相粘度が低下すると、成形時にガラスが失透しやすくなり、ガラス基板の成形性が低下しやすくなる。ここで、「液相粘度」は、液相温度におけるガラスの粘度を白金球引き上げ法で測定した値である。
【００３８】
本発明の太陽電池用ガラス基板は、種々の成形方法、例えばフロート法、オーバーフローダウンドロー法、スロットダウンドロー法、リドロー法、ロールアウト法、プレス法等により作製することができる。特に、フロート法は、大型のガラス基板を安価に作製することができる。フロート法を用いる場合、ガラス組成中に、清澄剤として、Ａｓ２Ｏ３、Ｓｂ２Ｏ３を添加しないことが好ましい。このようにすれば、Ａｓ２Ｏ３、Ｓｂ２Ｏ３がフロートバス中で還元されて、金属異物が析出する事態を防止することができる。
【００３９】
本発明の太陽電池用ガラス基板は、板厚が４ｍｍ以下、３ｍｍ以下、特に２ｍｍ未満が好ましい。ガラス基板の板厚が小さい程、太陽電池を薄型化、軽量化することができる。
【００４０】
本発明の太陽電池用ガラス基板は、光が入射しない側に使用する基板のみならず、光が入射する側の基板（カバーガラス）に使用してもよい。光が入射する側の基板に使用する場合、紫外線着色を防止するために、ガラス組成中にＴｉＯ２を０．１〜５％添加してもよい。また、機械的強度を高めるために、ガラス基板の表面を強化処理（物理強化または化学強化）してもよい。
【実施例】
【００４１】
以下、本発明を実施例に基づいて説明する。なお、本発明は、これらの実施例に限定されるものではない。
【００４２】
表１、２は、本発明の実施例（試料Ｎｏ．１〜９）および比較例（試料Ｎｏ．１０、１１）を示している。
【００４３】
次のように、表中に記載の各試料を作製した。まず、表中のガラス組成となるようにガラス原料を調合し、白金ポットを用いて１５５０℃で４時間溶融した。なお、Ｆｅ２Ｏ３は着色剤または不純物であり、ＳＯ３は清澄剤である。次に、溶融ガラスをカーボン板の上に流し出して、ガラス基板に成形し、徐冷することで各試料を得た。得られた各試料について、歪点、高温粘度１０４．０ｄＰａ・ｓにおける温度、熱膨張係数、液相温度および液相粘度を測定した。その結果を表１、２に示す。
【００４４】
【表１】
2010118505.tif 000002
【００４５】
【表２】
2010118505.tif 000003
【００４６】
歪点は、ＡＳＴＭ   Ｃ３３６−７１に基づいて測定した値である。
【００４７】
高温粘度１０４．０ｄＰａ・ｓにおける温度は、白金球引き上げ法により測定した値である。
【００４８】
熱膨張係数は、直径５．０ｍｍ、長さ２０ｍｍの円柱を測定試料とし、ディラトメーターで３０〜３８０℃の温度範囲における線熱膨張係数の平均値である。
【００４９】
液相温度は、ガラスを粉砕し、標準篩３０メッシュ（篩目開き５００μｍ）を通過し、５０メッシュ（篩目開き３００μｍ）に残るガラス粉末を白金ボートに入れ、温度勾配炉中に２４時間保持して、結晶が析出する温度を測定した値である。液相粘度は、液相温度におけるガラスの粘度を白金球引き上げ法で測定した値である。なお、液相温度が低い程、また液相粘度が高い程、成形性が良好であり、大型のガラス基板を安価に作製することができる。
【００５０】
表１、２から明らかなように、試料Ｎｏ．１〜９は、歪点が５６０℃以上、且つ高温粘度１０４．０ｄＰａ・ｓにおける温度が１２００℃以下であり、カルコパイライト系薄膜多結晶太陽電池または色素増感型太陽電池に好適であると考えられる。一方、試料Ｎｏ．１０は、歪点が５１０℃であり、カルコパイライト系薄膜多結晶太陽電池または色素増感型太陽電池に不適であると考えられる。また、試料Ｎｏ．１１は、高温粘度１０４．０ｄＰａ・ｓにおける温度が１２６０℃であり、ガラス基板の作製コストが高騰するため、カルコパイライト系薄膜多結晶太陽電池または色素増感型太陽電池に不適であると考えられる。